(57)【要約】【課題】硬質表面などの種々の固体表面に対して、優れた親水化能力を発揮し、且つ親水化処理後の固体表面の状態を損なわない親水化処理剤組成物及び固体表面の親水化方法を提供する。【解決手段】（Ａ）分岐型陰イオン界面活性剤、（Ｂ）ジ長鎖炭化水素型陽イオン界面活性剤、及び水を含有する親水化処理剤組成物であって、（Ａ）と（Ｂ）の合計に対する（Ｂ）のモル比が、（Ｂ）／［（Ａ）＋（Ｂ）］で０．１以上０．８以下である、親水化処理剤組成物。【選択図】なし【特許請求の範囲】
【請求項１】
（Ａ）分岐型陰イオン界面活性剤、（Ｂ）ジ長鎖炭化水素型陽イオン界面活性剤、及び水を含有する親水化処理剤組成物であって、（Ａ）と（Ｂ）の合計に対する（Ｂ）のモル比が、（Ｂ）／［（Ａ）＋（Ｂ）］で０．１以上０．８以下である、親水化処理剤組成物。
【請求項２】
（Ｃ）多価金属イオンを含有する、請求項１記載の親水化処理剤組成物。
【請求項３】
（Ｃ）が、二価金属イオンである、請求項２記載の親水化処理剤組成物。
【請求項４】
（Ａ）と（Ｂ）の合計に対する（Ｃ）のモル比が、（Ｃ）／［（Ａ）＋（Ｂ）］で０．２以上４以下である、請求項２又は３記載の親水化処理剤組成物。
【請求項５】
（Ａ）が、内部オレフィンスルホン酸塩、第二級アルカンスルホン酸塩、及びジアルキルスルホコハク酸塩から選ばれる１種以上の分岐型陰イオン界面活性剤である、請求項１〜３の何れか１項に記載の親水化処理剤組成物。
【請求項６】
（Ａ）を０．００１質量％以上６０質量％以下含有する、請求項１〜５の何れか１項記載の親水化処理剤組成物。
【請求項７】
硬質表面用である、請求項１〜６の何れか１項記載の親水化処理剤組成物。
【請求項８】
（Ｂ）が、炭素数６以上１４以下の炭化水素基を２つ有する陽イオン界面活性剤である、請求項１〜７の何れか１項記載の親水化処理剤組成物。
【請求項９】
（Ｂ）が、下記一般式（Ｂ）で表される陽イオン界面活性剤である、請求項１〜８の何れか１項記載の親水化処理剤組成物。
【化１】
2020132853.tif 000007
〔式中、Ｒ１ｂ、Ｒ２ｂ、Ｒ３ｂ、及びＲ４ｂのうち、２つは炭素数６以上１４以下の炭化水素基であり、残りの２つは炭素数１以上３以下の炭化水素基である。Ｘ−は対イオンである。〕
【請求項１０】
（Ａ）分岐型陰イオン界面活性剤、（Ｂ）ジ長鎖炭化水素型陽イオン界面活性剤、及び水を含有し、（Ａ）と（Ｂ）の合計に対する（Ｂ）のモル比が、（Ｂ）／［（Ａ）＋（Ｂ）］で０．１以上０．８以下である処理液を固体表面に接触させる、固体表面の親水化方法。
【請求項１１】
処理液が、（Ｃ）多価金属イオンを含有する、請求項１０記載の親水化方法。
【請求項１２】
（Ｃ）が、二価金属イオンである、請求項１１記載の親水化方法。
【請求項１３】
（Ａ）と（Ｂ）の合計に対する（Ｃ）のモル比が、（Ｃ）／［（Ａ）＋（Ｂ）］で０．２以上４以下である、請求項１１又は１２記載の親水化方法。
【請求項１４】
処理液が、（Ａ）成分、（Ｂ）成分及び水を含有する組成物と、（Ｃ）成分及び水を含有する組成物とを混合して得られたものである、請求項１１〜１３の何れか１項記載の親水化方法。
【請求項１５】
固体表面が、硬質物品の固体表面である、請求項１０〜１４の何れか１項に記載の固体表面の親水化方法。
【請求項１６】
処理液を固体表面に接触させた後、該固体表面を水ですすぐ、請求項１０〜１５の何れか１項に記載の固体表面の親水化方法。
【請求項１７】
処理液が、請求項１〜９の何れか１項記載の親水化処理剤組成物と水とを混合して得られたものである、請求項１０〜１６の何れか１項記載の親水化方法。
【発明の詳細な説明】
【技術分野】
【０００１】
本発明は、親水化処理剤組成物、及び固体表面の親水化方法に関する。
【背景技術】
【０００２】
従来、固体表面に防汚性や脱汚性を付与する方法としては、撥水化処理と親水化処理の相異なる方法が知られている。
撥水化処理は、ガラス、金属、繊維等の固体表面に撥水性を持たせる表面処理を行い、水に含まれる汚れを付着させないようにする技術である。例えば、衣類を洗濯後、柔軟仕上げ剤で処理したり、スキーウェア等に撥水剤をスプレーして防水効果を持たせたり、自動車の塗装面をワックス掛けしたりすることが広く行われている。
しかしながら、撥水化処理では、表面を完全に撥水化させることは難しく、度重なる水との接触により、水に含まれる汚れが固体表面に蓄積するため、十分な防汚効果を発揮することが難しく、ついた汚れが落ちにくくなるという脱汚効果の低下も生じうる。
【０００３】
一方、固体表面の親水化処理、すなわち、固体表面の水に対する接触角を低下させ、固体表面を水に対して濡れ易くする処理をすると、当該処理後に固体表面に付着した汚れが洗浄時に落ち易くなったり、汚れの再汚染防止効果が期待できたりする他、ガラス・鏡等の防曇効果、帯電防止、熱交換器のアルミニウムフィンの着霜防止、浴槽及びトイレ表面等の防汚性、脱汚性等の付与が期待できる。
【０００４】
固体表面の親水化処理剤及び方法としては、いくつかの提案がなされている。
例えば、特許文献１には、両性高分子電解質を含有する水性防汚組成物が開示されている。特許文献２には、界面活性剤及び特定のポリベタインを含有する洗浄用又は、すすぎ洗い用の組成物が開示されている。特許文献３には、特定のベタイン構造を有する重合性不飽和モノマーと特定の重合性不飽和モノマーとを共重合して得られるアクリル樹脂、親水性架橋重合体粒子及び架橋剤を含有する親水化処理剤組成物が開示されている。特許文献４には、両親媒性ブロックコポリマーを含む組成物を支持体に適用する段階を含み、両親媒性ブロオックコポリマーが特定の構造の親水性ブロックとエチレン性不飽和疎水性モノマーから形成される疎水性ブロックを含有する疎水性支持体の湿潤性／親水性を改良する方法が開示されている。特許文献５には、疎水性不飽和単量体由来の繰返し単位を含む不飽和単量体由来の重合体セグメントＡ−１と、スルホベタイン基を有する不飽和単量体由来の繰返し単位を含む不飽和単量体由来の重合体セグメントＡ−２とを有し、重合体セグメントＡ−１の含有量が０．０５質量％以上、７５質量％以下であるブロック重合体Ａ、からなる親水化処理剤が開示されている。特許文献６には、ベタイン基を有する特定の構成単位（Ａ）及びカチオン基を有する特定の構成単位（Ｂ）を含む共重合体からなる表面処理剤が開示されている。特許文献７には、炭素数１７以上２４以下の内部オレフィンスルホン酸塩からなる繊維用改質剤及びこれを含有する繊維製品用仕上げ剤組成物が開示されている。
【０００５】
一方、シャンプー、身体、衣料などの洗浄に使用できる界面活性剤を含む組成物において、陰イオン界面活性剤と陽イオン界面活性剤とを組み合わせて配合することが行われている。特許文献８には、特定の１−ヒドロキシ−２−ピリドン化合物、アニオン界面活性剤、第４級窒素含有カチオン性化合物及び水難溶性油分を含有するシャンプー組成物が開示されている。特許文献９には、陰イオン性界面活性剤、特定の陽イオン性化合物、及び非イオン性界面活性剤を含む界面活性剤システムが開示されている。特許文献１０には、（ａ）アルキルサルフェート又はアルキルエーテルサルフェートを含んで成る少なくとも１種の陰イオン界面活性剤、（ｂ）炭化水素及び水素からなる群から選ばれる４つの置換基を有し、それらの置換基の少なくとも１つが炭化水素である第４級アンモニウム化合物を含んで成る少なくとも１種の陽イオン界面活性剤、並びに（ｃ）水を含んで成る水性の自由流動性組成物であって、前記少なくとも１種の陰イオン界面活性剤と前記少なくとも１種の陽イオン界面活性剤が、前記組成物が少なくとも１回の凍結／解凍サイクルで非ニュートン的剪断減粘性及び安定な粘度を有するような合計量で存在する、水性の自由流動性組成物が開示されている。
【先行技術文献】
【特許文献】
【０００６】
【特許文献１】特開２００１−１８１６０１号公報
【特許文献２】特表２００６−５１４１５０号公報
【特許文献３】特開２０１２−２５８２０号公報
【特許文献４】特表２００９−５４５６４２号公報
【特許文献５】特開２０１５−１０５３１３号公報
【特許文献６】特開２０１７−１９０３８１号公報
【特許文献７】特開２０１８−６６１０２号公報
【特許文献８】特開平３−１８４９０８号公報
【特許文献９】特表２００５−５０８４００号公報
【特許文献１０】特表２００５−５１８３８９号公報
【発明の概要】
【発明が解決しようとする課題】
【０００７】
固体表面の親水化処理では、優れた親水化能力が得られるとともに、処理後の固体表面の仕上がり性がよいことが望まれる。例えば、ガラスなどの透明な材質からなる固体表面では、透明性を損なわずに親水化処理できることが望まれる。
【０００８】
本発明は、硬質表面などの種々の固体表面に対して、優れた親水化能力を発揮し、且つ親水化処理後の固体表面の状態を損なわない親水化処理剤組成物及び固体表面の親水化方法を提供する。
【課題を解決するための手段】
【０００９】
本発明は、（Ａ）分岐型陰イオン界面活性剤、（Ｂ）ジ長鎖炭化水素型陽イオン界面活性剤、及び水を含有する親水化処理剤組成物であって、（Ａ）と（Ｂ）の合計に対する（Ｂ）のモル比が、（Ｂ）／［（Ａ）＋（Ｂ）］で０．１以上０．８以下である、親水化処理剤組成物に関する。
【００１０】
また、本発明は、（Ａ）分岐型陰イオン界面活性剤、（Ｂ）ジ長鎖炭化水素型陽イオン界面活性剤、及び水を含有し、（Ａ）と（Ｂ）の合計に対する（Ｂ）のモル比が、（Ｂ）／［（Ａ）＋（Ｂ）］で０．１以上０．８以下である処理液を固体表面に接触させる、固体表面の親水化方法に関する。
【００１１】
以下、（Ａ）分岐型陰イオン界面活性剤を（Ａ）成分、（Ｂ）ジ長鎖炭化水素型陽イオン界面活性剤を（Ｂ）成分として説明する。
【発明の効果】
【００１２】
本発明によれば、硬質表面などの種々の固体表面に対して、優れた親水化能力を発揮し、且つ親水化処理後の固体表面の状態を損なわない親水化処理剤組成物及び固体表面の親水化方法が提供される。
【発明を実施するための形態】
【００１３】
〔親水化処理剤組成物〕
（Ａ）成分は、分岐型陰イオン界面活性剤である。分岐型陰イオン界面活性剤は、疎水性部分である炭化水素基が分岐構造を有する陰イオン界面活性剤である。なお、本発明では、陰イオン界面活性剤が、親水性部分である陰イオン基に結合した炭素原子が２級又は３級炭素原子である炭化水素基を有する場合も、分岐構造を有する陰イオン界面活性剤であるとしてよい。
【００１４】
（Ａ）成分としては、炭素数１０以上３０以下の分岐鎖炭化水素基を有する陰イオン界面活性剤が挙げられる。
（Ａ）成分としては、炭素数１０以上３０以下の分岐鎖炭化水素基と、硫酸エステル基又はスルホン酸基を有する陰イオン界面活性剤が挙げられる。
前記分岐鎖炭化水素基は、水酸基などの置換基又はＣＯＯ基などの連結基を含んでいてもよい。置換基又は連結基の炭素数は、上記分岐鎖炭化水素基の炭素数に算入しない。
硫酸エステル基及びスルホン酸基は、塩、例えば、アルカリ金属塩、アルカリ土類金属塩、アンモニウム塩、アミン塩となっていてもよい。
【００１５】
（Ａ）成分の分岐鎖炭化水素基の炭素数は、固体表面の親水化の観点で、好ましくは１０以上、より好ましくは１６以上、更に好ましくは１８以上、そして、好ましくは３０以下、より好ましくは２８以下、更に好ましくは２４以下、より更に好ましくは２２以下である。
（Ａ）成分の分岐鎖炭化水素基としては、分岐鎖アルキル基、分岐鎖アルケニル基、分岐鎖アルキル基を有するアリール基が挙げられる。
【００１６】
（Ａ）成分としては、下記一般式（Ａ）で表される陰イオン界面活性剤が挙げられる。
【００１７】
【化１】
2020132853.tif 000002
【００１８】
〔式中、Ｒ１ａ、Ｒ２ａは、それぞれ独立して、置換基又は連結基を含んでいてもよい炭素数１以上２８以下の炭化水素基を示す。Ｘは、ＳＯ３Ｍ、ＣＯＯＭ、及びＯＳＯ３Ｍから選ばれる基を示す。Ｍは、対イオンを示す。〕
【００１９】
式（Ａ）中、Ｒ１ａ、Ｒ２ａの炭化水素基は、アルキル基、アルケニル基、アリール基が挙げられる。固体表面の親水化の観点で、アルキル基又はアルケニル基が好ましい。
Ｒ１ａ、Ｒ２ａの炭化水素基は、水酸基などの置換基又はＣＯＯ基などの連結基を含んでいてもよい。
Ｒ１ａとＲ２ａの炭素数の合計は、固体表面の親水化の観点で、好ましくは９以上、より好ましくは１５以上、更に好ましくは１７以上、そして、好ましくは２９以下、より好ましくは２７以下、更に好ましくは２３以下、より更に好ましくは２１以下である。なお、置換基又は連結基の炭素数は、Ｒ１ａ、Ｒ２ａの炭化水素基の炭素数には算入しない。
式（Ａ）中、Ｘは、ＳＯ３Ｍが好ましい。
式（Ａ）中、Ｍは、アルカリ金属イオン、アルカリ土類金属（１／２原子）イオン、アンモニウムイオン又は有機アンモニウムイオンが挙げられる。Ｍは、アルカリ金属イオンが好ましく、ナトリウムイオン、カリウムイオンがより好ましく、カリウムイオンが更に好ましい。
【００２０】
（Ａ）成分としては、内部オレフィンスルホン酸塩（ＩＯＳ）、第二級アルカンスルホン酸塩（ＳＡＳ）、及びジアルキルスルホコハク酸塩（ＤＡＳＳ）から選ばれる１種以上の分岐型陰イオン界面活性剤が挙げられる。
【００２１】
（Ａ）成分は、固体表面、例えば硬質表面の親水化の観点で、ＩＯＳが好ましい。ＩＯＳの炭素数は、１０以上、更に１６以上、更に１８以上、そして、３０以下、更に２８以下、更に２４以下、更に２２以下が好ましい。この炭素数は酸型化合物換算の炭素数である。ＩＯＳの塩としては、固体表面の親水化の観点で、アルカリ金属塩、アルカリ土類金属（１／２原子）塩、アンモニウム塩又は有機アンモニウム塩が挙げられる。アルカリ金属塩としては、ナトリウム塩、カリウム塩が挙げられる。アルカリ土類金属塩としては、カルシウム塩、マグネシウム塩が挙げられる。有機アンモニウム塩としては、炭素数２以上６以下のアルカノールアンモニウム塩が挙げられる。ＩＯＳの塩は、アルカリ金属塩が好ましく、カリウム塩がより好ましい。
【００２２】
本発明のＩＯＳは、二重結合がオレフィン鎖の内部（２位以上の位置）にある内部オレフィンをスルホン化、中和、及び加水分解すること等によって得ることができる。内部オレフィンをスルホン化すると、定量的にβ−サルトンが生成し、β−サルトンの一部は、γ−サルトン、オレフィンスルホン酸へと変化し、更にこれらは中和・加水分解工程においてヒドロキシアルカンスルホン酸塩（Ｈ体）と、オレフィンスルホン酸塩（Ｏ体）へと転換する（例えば、J. Am. Oil Chem. Soc. 69, 39(1992)）。ＩＯＳは、これらの混合物であり、その主体は、スルホン酸基が炭素鎖（Ｈ体におけるヒドロキシアルカン鎖、又はＯ体におけるオレフィン鎖）の内部（２位以上の位置）に存在するスルホン酸塩である。ＩＯＳの炭素鎖におけるスルホン酸基の置換位置分布は、ガスクロマトグラフィー、核磁気共鳴スペクトル等の方法により定量できる。
【００２３】
ＩＯＳ中、スルホン酸基が前記炭素鎖の２位に存在するＩＯＳの割合は、モル基準又は質量基準で、固体表面の親水化の観点から、好ましくは５％以上、より好ましくは１０％以上、そして、好ましくは４５％以下、より好ましくは３０％以下である。
【００２４】
ＩＯＳ中、スルホン酸基が前記炭素鎖の１位に存在するＩＯＳの割合は、モル基準又は質量基準で、固体表面の親水化の観点から、好ましくは０．２％以上、より好ましくは０．５％以上、更に好ましくは１．０％以上であり、そして、好ましくは２０％以下、より好ましくは１０％以下、更に好ましくは５％以下、より更に好ましくは３％以下である。
【００２５】
本発明の親水化処理剤組成物は、（Ａ）成分として、炭素数１８以上２２以下のＩＯＳを含有することがより好ましい。
【００２６】
ＩＯＳ中、炭素数１６以上２４以下のＩＯＳの割合は、固体表面の親水化の観点から、好ましくは５０質量％以上、より好ましくは７０質量％以上、更に好ましくは８０質量％以上、より更に好ましくは９０質量％以上、より更に好ましくは９５質量％以上、より更に好ましくは９７質量％以上であり、そして、好ましくは１００質量％以下であり、１００質量％であってもよい。
【００２７】
ＩＯＳは、Ｈ体とＯ体とのモル比（Ｈ体／Ｏ体）が、固体表面の親水化の観点から、好ましくは５０／５０超、より好ましくは７０／３０超であり、そして、好ましくは９５／５以下、より好ましくは９０／１０以下である。
【００２８】
ＳＡＳは、親水性部分であるスルホン酸基に結合した炭素原子が２級炭素原子である炭化水素基を有する。ＳＡＳの該炭化水素基の炭素数は、固体表面の親水化の観点から、好ましくは１０以上、より好ましくは１２以上、そして、好ましくは２２以下、より好ましくは２０以下である。
【００２９】
ＤＡＳＳのアルキル基は、分岐鎖アルキル基が好ましい。ＤＡＳＳは２つのアルキル基を含むが、それぞれのアルキル基の炭素数は固体表面の親水化の観点から、好ましくは６以上、より好ましくは８以上、そして、好ましくは１８以下、より好ましくは１６以下である。ＤＡＳＳは、２つのＣＯＯ基を含むが、その炭素数は、ＤＡＳＳが有する分岐構造の炭素数には算入しない。
【００３０】
（Ａ）成分としては、固体表面の親水化及び固体表面の仕上がり性の観点から、炭素数１０以上３０以下の内部オレフィンスルホン酸塩、炭素数１０以上２２以下の第二級アルカンスルホン酸塩及びアルキル基の炭素数がそれぞれ６以上１８以下であるジアルキルスルホコハク酸塩から選ばれる１種以上の分岐型陰イオン界面活性剤が好ましく、炭素数１０以上３０以下の内部オレフィンスルホン酸塩から選ばれる１種以上の分岐型陰イオン界面活性剤がより好ましい。
【００３１】
本発明の親水化処理剤組成物は、固体表面の親水化及び固体表面の仕上がり性の観点から、（Ａ）成分を、好ましくは０．００１質量％以上、より好ましくは０．００５質量％以上、更に好ましくは０．０１質量％以上、そして、好ましくは６０質量％以下、より好ましくは４０質量％以下、更に好ましくは２５質量％以下、より更に好ましくは１０質量％以下、より更に好ましくは５質量％以下含有する。なお、（Ａ）成分の質量％は、陰イオン基が未中和の化合物、すなわち酸型化合物に換算した量に基づくものとする（以下同様）。
【００３２】
（Ｂ）成分は、ジ長鎖炭化水素型陽イオン界面活性剤である。ジ長鎖炭化水素型陽イオン界面活性剤は、１分子中に、２つの長鎖炭化水素基を有する陽イオン界面活性剤であってよい。（Ｂ）成分は、２つの長鎖炭化水素基からなる疎水基と、１つの親水基とを有する陽イオン界面活性剤が好ましい。（Ｂ）成分の長鎖炭化水素基の炭素数は、６以上１４以下が好ましい。
【００３３】
（Ｂ）成分としては、固体表面の親水化及び固体表面の仕上がり性の観点から、炭素数６以上１４以下の炭化水素基を２つ有する陽イオン界面活性剤が挙げられる。
（Ｂ）成分としては、固体表面の親水化及び固体表面の仕上がり性の観点から、炭素数６以上１４以下の炭化水素基〔以下、長鎖炭化水素基（Ｂ）ともいう〕を２つ有する第４級アンモニウム塩型陽イオン界面活性剤が挙げられる。
前記長鎖炭化水素基（Ｂ）としては、炭素数６以上１４以下の脂肪族炭化水素基〔以下、脂肪族炭化水素基（Ｂ１）ともいう〕、炭素数６以上１４以下の芳香族炭化水素基〔以下、芳香族炭化水素基（Ｂ２）ともいう〕が挙げられる。
【００３４】
脂肪族炭化水素基（Ｂ１）は、直鎖が好ましい。脂肪族炭化水素基（Ｂ１）としては、アルキル基、アルケニル基が挙げられる。アルキル基、アルケニル基は、直鎖が好ましい。脂肪族炭化水素基（Ｂ１）の炭素数の上限値は、固体表面の仕上がり性の観点で、好ましくは１２以下、より好ましくは１０以下、更に好ましくは８以下である。脂肪族炭化水素基（Ｂ１）の炭素数は８が好ましい。
【００３５】
芳香族炭化水素基（Ｂ２）としては、アラルキル基、アリール基が挙げられる。アラルキル基としてはベンジル基、フェネチル基が挙げられ、好ましくはベンジル基である。アリール基は置換アリール基であってよい。置換アリール基の置換基が炭化水素基である場合はその炭素数は、アリール基の炭素数に算入する。アリール基としては、フェニル基、トリル基、キシリル基が挙げられる。芳香族炭化水素基（Ｂ２）の炭素数の上限値は、固体表面の仕上がり性の観点で、好ましくは１２以下、より好ましくは１０以下、更に好ましくは８以下である。芳香族炭化水素基（Ｂ２）の炭素数は、７又は８が好ましく、７がより好ましい。
【００３６】
長鎖炭化水素基（Ｂ）としては、アルキル基、アルケニル基、及びアラルキル基から選ばれる基が好ましい。
【００３７】
（Ｂ）成分としては、固体表面の親水化及び固体表面の仕上がり性の観点から、炭素数６以上１４以下のアルキル基、炭素数６以上１４以下のアルケニル基、及び炭素数６以上１４以下のアラルキル基から選ばれる基を２つ有する第４級アンモニウム塩が好ましい。
（Ｂ）成分としては、固体表面の親水化及び固体表面の仕上がり性の観点から、炭素数６以上１４以下のアルキル基、炭素数６以上１４以下のアルケニル基、及び炭素数６以上１４以下のアラルキル基から選ばれる基を２つ有する第４級アンモニウム塩であって、炭素数６以上１４以下のアルキル基、更に直鎖アルキル基を少なくとも１つ有する第４級アンモニウム塩がより好ましい。
【００３８】
（Ｂ）としては、下記一般式（Ｂ）で表される陽イオン界面活性剤が好ましい。
【００３９】
【化２】
2020132853.tif 000003
【００４０】
〔式中、Ｒ１ｂ、Ｒ２ｂ、Ｒ３ｂ、及びＲ４ｂのうち、２つは炭素数６以上１４以下の炭化水素基であり、残りの２つは炭素数１以上３以下の炭化水素基である。Ｘ−は対イオンである。〕
【００４１】
一般式（Ｂ）中、Ｒ１ｂ、Ｒ２ｂ、Ｒ３ｂ、及びＲ４ｂのうちの２つである、炭素数６以上１４以下の炭化水素基は長鎖炭化水素基（Ｂ）であり、具体的な基や好ましい態様は前述の通りである。一般式（Ｂ）中、Ｒ１ｂ、Ｒ２ｂ、Ｒ３ｂ、及びＲ４ｂのうち、少なくとも１つは炭素数６以上１４以下のアルキル基、更に直鎖アルキル基であることが好ましい。
一般式（Ｂ）中、Ｒ１ｂ、Ｒ２ｂ、Ｒ３ｂ、及びＲ４ｂのうちの残りの２つである、炭素数１以上３以下の炭化水素基としては、アルキル基が挙げられ、好ましくはメチル基である。
一般式（Ｂ）中、Ｘ−は対イオンであり、具体的には、炭素数１以上３以下のアルキル硫酸イオン、硫酸イオン、リン酸イオン、炭素数１以上３以下の脂肪酸イオン、及びハロゲン化物イオンから選ばれる１種以上の対イオンが挙げられる。これらの中でも、製造の容易性及び原料入手容易性の観点から、好ましくは炭素数１以上３以下のアルキル硫酸イオン、硫酸イオン、及びハロゲン化物イオンから選択される１種以上、より好ましくはハロゲン化物イオンである。ハロゲン化物イオンとしては、フッ化物イオン、塩化物イオン、臭化物イオン、及びヨウ化物イオンが挙げられる。
【００４２】
本発明の親水化処理剤組成物は、固体表面の親水化の観点で、（Ａ）成分と（Ｂ）成分の合計に対する（Ｂ）成分のモル比が、（Ｂ）／［（Ａ）＋（Ｂ）］で０．１以上、好ましくは０．２以上、より好ましくは０．３以上、そして、同様の観点で、０．８以下、好ましくは０．７以下、より好ましくは０．６以下、更に好ましくは０．５以下、より更に好ましくは０．４以下である。なお、（Ｂ）／［（Ａ）＋（Ｂ）］のモル比において、（Ａ）成分のモル数は、陰イオン基が未中和の化合物、すなわち酸型化合物に換算した量に基づくものとする。
【００４３】
本発明の親水化処理剤組成物は、固体表面の親水化の観点で、（Ｃ）多価金属イオン〔以下、（Ｃ）成分という〕を含有することが好ましい。
（Ｃ）成分の多価金属イオンは、二価以上三価以下の金属イオンが挙げられ、二価金属イオンが好ましい。
（Ｃ）成分は、（Ａ）成分との共存下での固体表面の親水化の観点で、２族元素のイオンが好ましく、カルシウム（Ｃａ）イオン及びマグネシウム（Ｍｇ）イオンから選ばれる１種以上がより好ましい。（Ｃ）成分は、Ｃａイオンを含むことが好ましい。（Ｃ）成分は、ＣａイオンとＭｇイオンとを含むことがより好ましい。（Ｃ）成分が、ＣａイオンとＭｇイオンとを含む場合、Ｃａイオン／Ｍｇイオンのモル比は、好ましくは５／５以上、より好ましくは７／３以上、そして、好ましくは９／１以下である。
【００４４】
本発明は、（Ａ）分岐型陰イオン界面活性剤〔（Ａ）成分〕、（Ｂ）ジ長鎖炭化水素型陽イオン界面活性剤、（Ｃ１）Ｃａイオン及びＭｇイオンから選ばれる１種以上のイオン〔以下、（Ｃ１）成分という〕、並びに水を含有する親水化処理剤組成物であって、固体表面の親水化の観点で、（Ａ）成分と（Ｂ）成分の合計に対する（Ｂ）成分のモル比が、（Ｂ）／［（Ａ）＋（Ｂ）］で０．１以上０．８以下であり、固体表面の親水化及び固体表面の仕上がり性の観点から、（Ａ）成分と（Ｃ１）成分のモル比が、（Ｃ１）／（Ａ）で０．２以上１０以下である、親水化処理剤組成物を含む。本明細書の記載は（Ｃ）成分を（Ｃ１）成分に置き換えて、全てこの親水化処理剤組成物にも適用できる。
本発明は、（Ａ１）ＩＯＳ〔以下、（Ａ１）成分という〕、（Ｂ）ジ長鎖炭化水素型陽イオン界面活性剤、（Ｃ１）Ｃａイオン及びＭｇイオンから選ばれる１種以上のイオン〔以下、（Ｃ１）成分という〕、並びに水を含有する親水化処理剤組成物であって、固体表面の親水化の観点で、（Ａ）成分と（Ｂ）成分の合計に対する（Ｂ）成分のモル比が、（Ｂ）／［（Ａ）＋（Ｂ）］で０．１以上０．８以下であり、固体表面の親水化及び固体表面の仕上がり性の観点から、（Ａ１）成分と（Ｃ１）成分のモル比が、（Ｃ１）／（Ａ１）で０．２以上１０以下である、親水化処理剤組成物を含む。
本明細書の記載は、（Ａ）成分を（Ａ１）成分に置き換えて、また、（Ｃ）成分を（Ｃ１）成分に置き換えて、全てこれらの親水化処理剤組成物にも適用できる。
【００４５】
（Ｃ）成分は、例えば、水溶性の多価金属塩を配合成分として用いることで本発明の親水化処理剤組成物に取り込まれたものであってもよい。また、組成物の原料として、（Ｃ）成分に相当する硬度成分を含む水を用いることで本発明の親水化処理剤組成物に取り込まれたものであってもよい。
【００４６】
本発明の親水化処理剤組成物が（Ｃ）成分を含有する場合、（Ａ）成分と（Ｂ）成分の合計に対する（Ｃ）成分のモル比は、（Ｃ）／［（Ａ）＋（Ｂ）］で、固体表面の親水化の観点で、好ましくは０．２以上、より好ましくは０．３以上、更に好ましくは０．４以上、そして、固体表面の仕上がり性の観点で、好ましくは４以下、より好ましくは３以下、さらに好ましくは２以下である。なお、（Ｃ）／［（Ａ）＋（Ｂ）］のモル比において、（Ａ）成分のモル数は、陰イオン基が未中和の化合物、すなわち酸型化合物に換算した量に基づくものとする。
【００４７】
本発明の親水化処理剤組成物は、（Ａ）成分、（Ｂ）成分の他に、（Ｃ）成分以外の更なる任意の成分として、（Ａ）成分以外の陰イオン界面活性剤、非イオン界面活性剤、両性界面活性剤、溶剤、油剤等を含有することができる。前記溶剤としては、ブチルジグリコール、ジプロピレングリコール、エタノール等が挙げられる。前記油剤としては、フェニルグリコール、ベンジルアルコール等が挙げられる。
【００４８】
本発明の親水化処理剤組成物は水を含有する。水は、通常、組成物の残部であり、全体を１００質量％とするような量で含有される。本発明の親水化処理剤組成物は、液体組成物であることが好ましい。
【００４９】
本発明の親水化処理剤組成物の２０℃におけるｐＨは、固体表面の親水化及び固体表面の仕上がり性の観点から、好ましくは３以上、より好ましくは４以上、更に好ましくは５以上、そして、好ましくは１２以下、より好ましくは１０以下、更に好ましくは９以下である。
【００５０】
本発明の親水化処理剤組成物の２０℃における粘度は、固体表面の親水化及び固体表面の仕上がり性の観点から、好ましくは１ｍＰａ・ｓ以上、より好ましくは２ｍＰａ・ｓ以上、そして、好ましくは１００００ｍＰａ・ｓ以下、より好ましくは５０００ｍＰａ・ｓ以下である。この粘度は、Ｂ型粘度計（東機産業株式会社製「ＴＶＢ−１０Ｍ」）を用いて、粘度に応じたローターおよび回転数で測定できる。粘度が低く、Ｂ型粘度計で測定が不可能な組成物については、レオメータ（アントンパール社製「Ｐｈｙｓｉｃａ  ＭＣＲ３０１」を用いて、粘度に応じたコーンプレートで測定できる。
【００５１】
本発明の親水化処理剤組成物は、硬質表面、布表面、皮膚表面、毛髪表面などの種々の固体表面を対象とすることができる。本発明の親水化処理剤組成物は、硬質表面用であることが好ましい。硬質表面としては、プラスチック、セラミックス、金属、木、ガラス、ゴム、炭素材料などの材質からなる硬質表面が挙げられる。硬質表面は、硬質物品の表面、例えば、前記材質からなる硬質物品の表面であってよい。プラスチックとしては、アクリル樹脂、ポリアミド、ポリカーボネート、メラミン、ポリ塩化ビニル、ポリエステル、ポリスチレン、ポリエチレン、ポリプロピレン、ＡＢＳ、ＦＲＰ（繊維強化プラスチック）などが挙げられる。金属としては、ステンレス等の合金、アルミニウム、自動車用鉄鋼等の鉄などが挙げられる。ゴムとしては天然ゴム、ジエン系合成ゴムなどが挙げられる。木としては、フローリング等に使用される木材などが挙げられる。フローリング等に使用される木材は、表面処理されたものであってよい。布は、織布、不織布いずれでもよく、固体表面の親水化及び固体表面の仕上がり性の観点から、織布が好ましい。布は、合成繊維製が好ましい。布は、疎水性繊維製が好ましい。一例として、布は、繊維製品の製造材料となる。
【００５２】
本発明の親水化処理剤組成物及び本発明の親水化方法により親水化された固体表面は、防曇性、防汚性、脱汚性、吸水性などが向上したものであってよい。また、本発明の親水化処理剤組成物及び本発明の親水化方法により親水化された固体表面は、透明性、平滑性など、その材質が本来持ち合わせている表面状態が維持されたものとなる。例えば、無色透明のガラスであれば、透過性が維持されたものとなる。
【００５３】
本発明の親水化処理剤組成物は、防曇剤組成物であってよい。すなわち、本発明は、（Ａ）成分、（Ｂ）成分、及び水を含有する防曇剤組成物であって、（Ａ）成分と（Ｂ）成分の合計に対する（Ｂ）成分のモル比が、（Ｂ）／［（Ａ）＋（Ｂ）］で０．１以上０．８以下である、防曇剤組成物を提供する。
本発明の親水化処理剤組成物は、防汚処理剤組成物であってよい。すなわち、本発明は、（Ａ）成分、（Ｂ）成分、及び水を含有する防汚処理剤組成物であって、（Ａ）成分と（Ｂ）成分の合計に対する（Ｂ）成分のモル比が、（Ｂ）／［（Ａ）＋（Ｂ）］で０．１以上０．８以下である、防汚処理剤組成物を提供する。
本発明の親水化処理剤組成物は、脱汚処理剤組成物であってよい。すなわち、本発明は、（Ａ）成分、（Ｂ）成分、及び水を含有する脱汚処理剤組成物であって、（Ａ）成分と（Ｂ）成分の合計に対する（Ｂ）成分のモル比が、（Ｂ）／［（Ａ）＋（Ｂ）］で０．１以上０．８以下である、脱汚処理剤組成物を提供する。
本発明の親水化処理剤組成物は、吸水性付与剤組成物であってよい。すなわち、本発明は、（Ａ）成分、（Ｂ）成分、及び水を含有する吸水性付与剤組成物であって、（Ａ）成分と（Ｂ）成分の合計に対する（Ｂ）成分のモル比が、（Ｂ）／［（Ａ）＋（Ｂ）］で０．１以上０．８以下である、吸水性付与剤組成物を提供する。
これらの組成物には、本発明の親水化処理剤組成物で述べた事項を適宜適用することができる。これらの組成物は、（Ｃ）成分を含有することが好ましい。また、これらの組成物における好ましい態様、例えば（Ａ）成分、（Ｂ）成分、（Ｃ）成分及びこれらの含有量なども、本発明の親水化処理剤組成物と同じである。
【００５４】
本発明は、（Ａ）成分と、（Ｂ）成分と、水とを、（Ａ）成分と（Ｂ）成分の合計に対する（Ｂ）成分のモル比が、（Ｂ）／［（Ａ）＋（Ｂ）］で０．１以上０．８以下となるように混合する、親水化処理剤組成物の製造方法を提供する。
本発明の親水化処理剤組成物が（Ｃ）成分を含有する場合、（Ａ）成分、（Ｂ）成分及び水を含有し、（Ａ）成分と（Ｂ）成分の合計に対する（Ｂ）成分のモル比が、（Ｂ）／［（Ａ）＋（Ｂ）］で０．１以上０．８以下である組成物と、（Ｃ）成分及び水を含有する組成物とを、好ましくは（Ａ）成分と（Ｂ）成分の合計に対する（Ｃ）成分のモル比が、（Ｃ）／［（Ａ）＋（Ｂ）］で０．２以上４以下となるように、混合する親水化処理剤組成物の製造方法が提供される。
本発明の親水化処理剤組成物が（Ｃ）成分を含有する場合、（Ａ）成分、（Ｂ）成分及び水を含有し、（Ａ）成分と（Ｂ）成分の合計に対する（Ｂ）成分のモル比が、（Ｂ）／［（Ａ）＋（Ｂ）］で０．１以上０．８以下である組成物と、（Ｃ）成分を含み硬度が４°ｄＨ以上１００°ｄＨ以下の水とを、好ましくは（Ａ）成分と（Ｂ）成分の合計に対する（Ｃ）成分のモル比が、（Ｃ）／［（Ａ）＋（Ｂ）］で０．２以上４以下となるように、混合する親水化処理剤組成物の製造方法が提供される。
これらの製造方法は、本発明の親水化処理剤組成物の製造方法として好適である。
これらの製造方法には、本発明の親水化処理剤組成物で述べた事項を適宜適用することができる。
【００５５】
ここで、本明細書における硬度（°ｄＨ）とは、水中におけるカルシウム及びマグネシウムの濃度を、ＣａＣＯ３換算濃度で１ｍｇ／Ｌ（ｐｐｍ）＝約０．０５６°ｄＨ（１°ｄＨ＝１７．８ｐｐｍ）で表したものを指す。
この硬度のためのカルシウム及びマグネシウムの濃度は、エチレンジアミン四酢酸二ナトリウム塩を使用したキレート滴定法で求められる。
本明細書における水の硬度の具体的な測定方法を下記に示す。
【００５６】
＜水の硬度の測定方法＞
〔試薬〕
・０．０１ｍｏｌ／ｌ  ＥＤＴＡ・２Ｎａ溶液：エチレンジアミン四酢酸二ナトリウムの０．０１ｍｏｌ／ｌ水溶液（滴定用溶液、0.01 M EDTA-Na2、シグマアルドリッチ（SIGMA-ALDRICH）社製）
・Ｕｎｉｖｅｒｓａｌ  ＢＴ指示薬（製品名：Ｕｎｉｖｅｒｓａｌ  ＢＴ、（株）同仁化学研究所製）
・硬度測定用アンモニア緩衝液（塩化アンモニウム６７．５ｇを２８ｗ／ｖ％アンモニア水５７０ｍｌに溶解し、脱イオン水で全量を１０００ｍｌとした溶液）
〔硬度の測定〕
（１）試料となる水２０ｍｌをホールピペットでコニカルビーカーに採取する。
（２）硬度測定用アンモニア緩衝液２ｍｌ添加する。
（３）Ｕｎｉｖｅｒｓａｌ  ＢＴ指示薬を０．５ｍｌ添加する。添加後の溶液が赤紫色であることを確認する。
（４）コニカルビーカーをよく振り混ぜながら、ビュレットから０．０１ｍｏｌ／ｌ  ＥＤＴＡ・２Ｎａ溶液を滴下し、試料となる水が青色に変色した時点を滴定の終点とする。
（５）全硬度は下記の算出式で求める。
硬度（°ｄＨ）＝Ｔ×０．０１×Ｆ×５６．０７７４×１００／Ａ
Ｔ：０．０１ｍｏｌ／ｌ  ＥＤＴＡ・２Ｎａ溶液の滴定量（ｍＬ）
Ａ：サンプル容量（２０ｍＬ、試料となる水の容量）
Ｆ：０．０１ｍｏｌ／ｌ  ＥＤＴＡ・２Ｎａ溶液のファクター
【００５７】
本発明は、（Ａ）成分、（Ｂ）成分、及び水を含有する組成物であって、（Ａ）成分と（Ｂ）成分の合計に対する（Ｂ）成分のモル比が、（Ｂ）／［（Ａ）＋（Ｂ）］で０．１以上０．８以下である組成物の、親水化処理剤としての使用を含む。また、本発明は、（Ａ）成分、（Ｂ）成分、及び水を含有する組成物であって、（Ａ）成分と（Ｂ）成分の合計に対する（Ｂ）成分のモル比が、（Ｂ）／［（Ａ）＋（Ｂ）］で０．１以上０．８以下である組成物の、固体表面の親水化への使用を含む。これらの使用には、本発明の親水化処理剤組成物で述べた事項を適宜適用することができる。これらの使用に係る組成物は（Ｃ）成分を含有することが好ましい。例えば、これらの使用における（Ａ）成分、（Ｂ）成分、（Ｃ）成分の具体例や組成物中の含有量などの好ましい態様は、本発明の親水化処理剤組成物と同じである。
【００５８】
〔固体表面の親水化方法〕
本発明は、（Ａ）成分、（Ｂ）成分、及び水を含有し、（Ａ）成分と（Ｂ）成分の合計に対する（Ｂ）成分のモル比が、（Ｂ）／［（Ａ）＋（Ｂ）］で０．１以上０．８以下である処理液（以下、本発明の処理液という場合もある）を固体表面に接触させる、固体表面の親水化方法を提供する。（Ａ）成分、（Ｂ）成分、固体表面は、本発明の親水化処理剤組成物で述べたものと同じである。本発明の処理液は（Ｃ）成分を含有することが好ましい。本発明の固体表面の親水化方法には、本発明の親水化処理剤組成物で述べた事項を適宜適用することができる。例えば、本発明の固体表面の親水化方法における（Ａ）成分、（Ｂ）成分の具体例や処理液中の含有量などの好ましい態様は、本発明の親水化処理剤組成物（ただし必要に応じて親水化処理剤組成物を処理液と置き換える）と同じである。
本発明の処理液は、本発明の親水化処理剤組成物であってもよく、また、本発明の親水化処理剤組成物と水とを混合して得られたものであってよい。
本発明の固体表面の親水化方法は、固体表面が、硬質物品の固体表面であることが好ましい。
【００５９】
本発明は、（Ａ）成分と（Ｂ）成分が所定のモル比で共存して硬質表面などの固体表面に適用されると、当該固体表面の状態を損なわずに優れた親水性を付与できることを見出したものである。
本発明では、固体表面を処理する工程のいずれかで（Ａ）成分と（Ｂ）成分とが所定のモル比で共存して固体表面に適用される状況が生じればよい。例えば、（Ａ）成分、（Ｂ）成分、及び水を含有し、（Ｂ）／［（Ａ）＋（Ｂ）］のモル比が０．１未満である組成物を固体表面に接触させた後、（Ａ）成分が固体表面に残存した状態又は（Ａ）成分を含む前記組成物が固体表面と接触した状態で、（Ｂ）成分を含む水を、（Ｂ）／［（Ａ）＋（Ｂ）］が０．１以上０．８以下となるように供給して本発明の処理液を形成させて、該処理液を固体表面に接触させてもよい。
【００６０】
本発明の処理液は水を含む液体組成物であり、取扱いの安定性の観点から、水溶液又は水分散液であることが好ましい。
【００６１】
固体表面に接触させる本発明の処理液は、固体表面の親水化及び固体表面の仕上がり性の観点から、本発明の（Ａ）成分を、好ましくは０．００１質量％以上、より好ましくは０．００５質量％以上、更に好ましくは０．０１質量％以上、そして、好ましくは１０質量％以下、より好ましくは５質量％以下、更に好ましくは３質量％以下含有する。本発明の親水化処理剤組成物が（Ａ）成分をこの範囲で含有する場合、そのまま本発明の処理液として用いることができる。
【００６２】
本発明の親水化方法では、固体表面の親水化及び固体表面の仕上がり性の観点から、本発明の処理液を、固体表面に、好ましくは０．１秒以上、より好ましくは０．５秒以上、更に好ましくは１秒以上、そして、好ましくは９０分以下、より好ましくは６０分以下、更に好ましくは３０分以下、接触させる。
【００６３】
固体表面に接触させる本発明の処理液の温度は、処理液の親水化性能を高める観点、および処理方法の容易性の観点から、好ましくは５℃以上、より好ましくは１０℃以上、より好ましくは１５℃以上であり、そして、好ましくは９５℃以下、より好ましくは９０℃以下、より好ましくは８０℃以下である。
【００６４】
また、本発明の親水化方法では、固体表面の親水化及び固体表面の仕上がり性の観点から、本発明の処理液を固体表面に接触させた後、好ましくは１０秒以上、より好ましくは１分以上、更に好ましくは２分以上、そして、好ましくは３０分以下、より好ましくは１５分以下、更に好ましくは１０分以下、放置してもよい。放置する温度は、好ましくは０℃以上８０℃以下である。
【００６５】
本発明の親水化方法は、本発明の処理液を、固体表面に接触させた後、好ましくは前記の通り放置した後、該固体表面を水ですすぐことができる。本発明の処理液を用いると、処理後の固体表面をすすいでも親水化効果が維持される。そのため、すすぎを行うことが望ましい対象物では、より有利な効果がもたらされる。すすいだ後は、固体表面を乾燥させることができる。すすぎには、本発明の処理液を調製する際に用いた水と同程度の硬度の水を用いるのが好ましい。例えば、すすぎには、硬度が４°ｄＨ以上１００°ｄＨ以下の水を用いることができる。
【００６６】
固体表面と本発明の処理液の接触方法は、特に限定されない。例えば、次の（i）〜（iii）の方法等が挙げられる。
（i）本発明の処理液に固体を浸漬させる方法
（ii）本発明の処理液を固体表面に噴霧又は塗布する方法
（iii）本発明の処理液で常法に従い固体表面を洗浄する方法
前記（i）の方法において、浸漬する時間は、本発明の処理液の親水化性能を高める観点及び経済性の観点から、好ましくは０．５分以上、より好ましくは１分以上であり、そして、好ましくは６０分以下、より好ましくは５０分以下である。
前記（ii）の方法において、本発明の処理液を固体表面に噴霧又は塗布する方法は、固体表面の広さ（面積）等に応じて適宜選択できる。本発明の処理液を固体表面にスプレー等で噴霧した後、乾燥する方法が好ましい。必要に応じて、噴霧した後、水ですすいでもよい。また、噴霧した後、スポンジ等を用いて薄く塗りのばしてもよい。
固体表面に噴霧又は塗布する本発明の処理液の量は、例えば、本発明の（Ａ）成分の含有量が０．１質量％の本発明の処理液の場合、好ましくは１０ｃｍ２あたり０．０１ｍＬ以上１ｍＬ以下である。
前記（iii）の方法において、本発明の処理液は、本発明の（Ａ）成分及び（Ｂ）成分を含有する洗浄剤組成物の形態で使用し、固体表面と接触させることが好ましい。かかる洗浄剤組成物の形態とする場合、取扱いの安全性、及び固体表面の損傷防止の観点から、そのｐＨは４以上が好ましく、そして、１０以下が好ましく、８以下がより好ましい。
界面活性剤としては、前述したものを使用することができる。
【００６７】
本発明の固体表面の親水化方法は、例えば、
（Ａ）成分と、（Ｂ）成分と、水とを、（Ａ）成分と（Ｂ）成分の合計に対する（Ｂ）成分のモル比が、（Ｂ）／［（Ａ）＋（Ｂ）］で０．１以上０．８以下となるように混合して処理液を調製すること、並びに
前記処理液を固体表面に接触させること
を含むものであってよい。
【００６８】
また、本発明の固体表面の親水化方法は、例えば、
（Ａ）成分及び（Ｂ）成分を含有する組成物と、（Ｃ）成分を含有する組成物と、水とを、（Ａ）成分と（Ｂ）成分の合計に対する（Ｂ）成分のモル比が、（Ｂ）／［（Ａ）＋（Ｂ）］で０．１以上０．８以下となるように、好ましくは（Ａ）成分と（Ｂ）成分の合計に対する（Ｃ）成分のモル比が、（Ｃ）／［（Ａ）＋（Ｂ）］で０．２以上４以下となるように、混合して処理液を調製すること、並びに前記処理液を固体表面に接触させることを含むものであってよい。処理液の調製に用いる水は、（Ａ）成分及び（Ｂ）成分を含有する組成物並びに（Ｃ）成分を含有する組成物の一方又は両方に含有されていてもよい。好ましくは、（Ａ）成分、（Ｂ）成分及び水を含有する組成物と、（Ｃ）成分及び水を含有する組成物とを混合して処理液を調製する。
【００６９】
これらの方法は、任意に、前記処理液を接触させた前記固体表面を水ですすぐことを含んでいてもよい。
【００７０】
本発明の固体表面の親水化方法は、固体表面に防曇性を付与するものであってよい。すなわち、本発明は、（Ａ）成分、（Ｂ）成分、及び水を含有し、（Ａ）成分と（Ｂ）成分の合計に対する（Ｂ）成分のモル比が、（Ｂ）／［（Ａ）＋（Ｂ）］で０．１以上０．８以下である処理液を固体表面に接触させる、固体表面の防曇処理方法を提供する。
本発明の固体表面の親水化方法は、固体表面に防汚性を付与するものであってよい。すなわち、本発明は、（Ａ）成分、（Ｂ）成分、及び水を含有し、（Ａ）成分と（Ｂ）成分の合計に対する（Ｂ）成分のモル比が、（Ｂ）／［（Ａ）＋（Ｂ）］で０．１以上０．８以下である処理液を固体表面に接触させる、固体表面の防汚処理方法を提供する。
本発明の固体表面の親水化方法は、固体表面に脱汚性を付与するものであってよい。すなわち、本発明は、（Ａ）成分、（Ｂ）成分、及び水を含有し、（Ａ）成分と（Ｂ）成分の合計に対する（Ｂ）成分のモル比が、（Ｂ）／［（Ａ）＋（Ｂ）］で０．１以上０．８以下である処理液を固体表面に接触させる、固体表面の脱汚処理方法を提供する。
本発明の固体表面の親水化方法は、固体表面に吸水性を付与するものであってよい。すなわち、本発明は、（Ａ）成分、（Ｂ）成分、及び水を含有し、（Ａ）成分と（Ｂ）成分の合計に対する（Ｂ）成分のモル比が、（Ｂ）／［（Ａ）＋（Ｂ）］で０．１以上０．８以下である処理液を固体表面に接触させる、固体表面への吸水性付与方法を提供する。
これらの方法には、本発明の親水化処理剤組成物及び固体表面の親水化方法で述べた事項を適宜適用することができる。これらの方法でも前記処理液は（Ｃ）成分を含有することが好ましい。また、これらの組成物における好ましい態様、例えば（Ａ）成分、（Ｂ）成分、（Ｃ）成分及びこれらの含有量並びに処理液の好ましい態様なども、本発明の親水化処理剤組成物及び固体表面の親水化方法と同じである。
【００７１】
上述した実施形態に関し、本発明はさらに以下の親水化処理剤組成物、親水化処理剤組成物の製造方法、使用、及び固体表面の親水化方法を開示する。
【００７２】
＜１＞
（Ａ）分岐型陰イオン界面活性剤〔以下、（Ａ）成分ともいう〕、（Ｂ）ジ長鎖炭化水素型陽イオン界面活性剤〔以下、（Ｂ）成分ともいう〕、及び水を含有する親水化処理剤組成物であって、（Ａ）と（Ｂ）の合計に対する（Ｂ）のモル比が、（Ｂ）／［（Ａ）＋（Ｂ）］で０．１以上０．８以下である、親水化処理剤組成物。
【００７３】
＜２＞
（Ａ）成分が、炭素数１０以上３０以下の分岐鎖炭化水素基を有する陰イオン界面活性剤である、＜１＞に記載の親水化処理剤組成物。
＜３＞
（Ａ）成分が、炭素数１０以上３０以下の分岐鎖炭化水素基と、硫酸エステル基又はスルホン酸基を有する陰イオン界面活性剤である、＜１＞又は＜２＞に記載の親水化処理剤組成物。
＜４＞
前記分岐鎖炭化水素基の炭素数が、１６以上である、＜２＞又は＜３＞に記載の親水化処理剤組成物。
＜５＞
前記分岐鎖炭化水素基の炭素数が、１８以上である、＜２＞〜＜４＞の何れか１項に記載の親水化処理剤組成物。
＜６＞
前記分岐鎖炭化水素基の炭素数が、３０以下である、＜２＞〜＜５＞の何れか１項に記載の親水化処理剤組成物。
＜７＞
前記分岐鎖炭化水素基の炭素数が、２８以下である、＜２＞〜＜６＞の何れか１項に記載の親水化処理剤組成物。
＜８＞
前記分岐鎖炭化水素基の炭素数が、２４以下である、＜２＞〜＜７＞の何れか１項に記載の親水化処理剤組成物。
＜９＞
前記分岐鎖炭化水素基の炭素数が、２２以下である、＜２＞〜＜８＞の何れか１項に記載の親水化処理剤組成物。
＜１０＞
前記分岐鎖炭化水素基が、分岐鎖アルキル基、分岐鎖アルケニル基、又は分岐鎖アルキル基を有するアリール基である、＜２＞〜＜９＞の何れか１項に記載の親水化処理剤組成物。
【００７４】
＜１１＞
（Ａ）成分が、下記一般式（Ａ）で表される陰イオン界面活性剤である、＜１＞〜＜１０＞の何れか１項に記載の親水化処理剤組成物。
【００７５】
【化３】
2020132853.tif 000004
【００７６】
〔式中、Ｒ１ａ、Ｒ２ａは、それぞれ独立して、置換基又は連結基を含んでいてもよい炭素数１以上２８以下の炭化水素基を示す。Ｘは、ＳＯ３Ｍ、ＣＯＯＭ、及びＯＳＯ３Ｍから選ばれる基を示す。Ｍは、対イオンを示す。〕
＜１２＞
式（Ａ）中、Ｒ１ａ、Ｒ２ａが、アルキル基、アルケニル基、又はアリール基である、＜１１＞に記載の親水化処理剤組成物。
＜１３＞
式（Ａ）中、Ｒ１ａ、Ｒ２ａが、アルキル基、又はアルケニル基である、＜１１＞又は＜１２＞に記載の親水化処理剤組成物。
＜１４＞
式（Ａ）中、Ｒ１ａとＲ２ａの炭素数の合計が９以上である、＜１１＞〜＜１３＞の何れか１項に記載の親水化処理剤組成物。
＜１５＞
式（Ａ）中、Ｒ１ａとＲ２ａの炭素数の合計が１５以上である、＜１１＞〜＜１４＞の何れか１項に記載の親水化処理剤組成物。
＜１６＞
式（Ａ）中、Ｒ１ａとＲ２ａの炭素数の合計が１７以上である、＜１１＞〜＜１５＞の何れか１項に記載の親水化処理剤組成物。
＜１７＞
式（Ａ）中、Ｒ１ａとＲ２ａの炭素数の合計が２９以下である、＜１１＞〜＜１６＞の何れか１項に記載の親水化処理剤組成物。
＜１８＞
式（Ａ）中、Ｒ１ａとＲ２ａの炭素数の合計が２７以下である、＜１１＞〜＜１７＞の何れか１項に記載の親水化処理剤組成物。
＜１９＞
式（Ａ）中、Ｒ１ａとＲ２ａの炭素数の合計が２３以下である、＜１１＞〜＜１８＞の何れか１項に記載の親水化処理剤組成物。
＜２０＞
式（Ａ）中、Ｒ１ａとＲ２ａの炭素数の合計が２１以下である、＜１１＞〜＜１９＞の何れか１項に記載の親水化処理剤組成物。
＜２１＞
式（Ａ）中、Ｘが、ＳＯ３Ｍである、＜１１＞〜＜２０＞の何れか１項に記載の親水化処理剤組成物。
【００７７】
＜２２＞
（Ａ）成分が、内部オレフィンスルホン酸塩（以下ＩＯＳともいう）、第二級アルカンスルホン酸塩、及びジアルキルスルホコハク酸塩から選ばれる１種以上の分岐型陰イオン界面活性剤である、＜１＞〜＜２１＞の何れか１項に記載の親水化処理剤組成物。
＜２３＞
（Ａ）成分が、炭素数１０以上３０以下のＩＯＳ、炭素数１０以上２２以下の第二級アルカンスルホン酸塩及びアルキル基の炭素数がそれぞれ６以上１８以下であるジアルキルスルホコハク酸塩から選ばれる１種以上の分岐型陰イオン界面活性剤である、＜１＞〜＜２２＞の何れか１項に記載の親水化処理剤組成物。
【００７８】
＜２４＞
（Ａ）成分が、ＩＯＳから選ばれる１種以上の分岐型陰イオン界面活性剤である、＜１＞〜＜２３＞の何れか１項に記載の親水化処理剤組成物。
＜２５＞
（Ａ）成分が、炭素数１０以上３０以下のＩＯＳから選ばれる１種以上の分岐型陰イオン界面活性剤である、＜１＞〜＜２４＞の何れか１項に記載の親水化処理剤組成物。
＜２６＞
ＩＯＳの炭素数が、１０以上である、＜２２＞〜＜２５＞の何れか１項に記載の親水化処理剤組成物。
＜２７＞
ＩＯＳの炭素数が、１６以上である、＜２２＞〜＜２６＞の何れか１項に記載の親水化処理剤組成物。
＜２８＞
ＩＯＳの炭素数が、１８以上である、＜２２＞〜＜２７＞の何れか１項に記載の親水化処理剤組成物。
＜２９＞
ＩＯＳの炭素数が、３０以下である、＜２２＞〜＜２８＞の何れか１項に記載の親水化処理剤組成物。
＜３０＞
ＩＯＳの炭素数が、２８以下である、＜２２＞〜＜２９＞の何れか１項に記載の親水化処理剤組成物。
＜３１＞
ＩＯＳの炭素数が、２４以下である、＜２２＞〜＜３０＞の何れか１項に記載の親水化処理剤組成物。
＜３２＞
ＩＯＳの炭素数が、２２以下である、＜２２＞〜＜３１＞の何れか１項に記載の親水化処理剤組成物。
【００７９】
＜３３＞
ＩＯＳ中、スルホン酸基がＩＯＳの炭素鎖の２位に存在するＩＯＳの割合が、モル基準又は質量基準で、５％以上である、＜２２＞〜＜３２＞の何れか１項に記載の親水化処理剤組成物。
＜３４＞
ＩＯＳ中、スルホン酸基がＩＯＳの炭素鎖の２位に存在するＩＯＳの割合が、モル基準又は質量基準で、１０％以上である、＜２２＞〜＜３３＞の何れか１項に記載の親水化処理剤組成物。
＜３５＞
ＩＯＳ中、スルホン酸基がＩＯＳの炭素鎖の２位に存在するＩＯＳの割合が、モル基準又は質量基準で、４５％以下である、＜２２＞〜＜３４＞の何れか１項に記載の親水化処理剤組成物。
＜３６＞
ＩＯＳ中、スルホン酸基がＩＯＳの炭素鎖の２位に存在するＩＯＳの割合が、モル基準又は質量基準で、３０％以下である、＜２２＞〜＜３５＞の何れか１項に記載の親水化処理剤組成物。
【００８０】
＜３７＞
ＩＯＳ中、スルホン酸基がＩＯＳの炭素鎖の１位に存在するＩＯＳの割合が、モル基準又は質量基準で、０．２％以上である、＜２２＞〜＜３６＞の何れか１項に記載の親水化処理剤組成物。
＜３８＞
ＩＯＳ中、スルホン酸基がＩＯＳの炭素鎖の１位に存在するＩＯＳの割合が、モル基準又は質量基準で、０．５％以上である、＜２２＞〜＜３７＞の何れか１項に記載の親水化処理剤組成物。
＜３９＞
ＩＯＳ中、スルホン酸基がＩＯＳの炭素鎖の１位に存在するＩＯＳの割合が、モル基準又は質量基準で、１．０％以上である、＜２２＞〜＜３８＞の何れか１項に記載の親水化処理剤組成物。
＜４０＞
ＩＯＳ中、スルホン酸基がＩＯＳの炭素鎖の１位に存在するＩＯＳの割合が、モル基準又は質量基準で、２０％以下である、＜２２＞〜＜３９＞の何れか１項に記載の親水化処理剤組成物。
＜４１＞
ＩＯＳ中、スルホン酸基がＩＯＳの炭素鎖の１位に存在するＩＯＳの割合が、モル基準又は質量基準で、１０％以下である、＜２２＞〜＜４０＞の何れか１項に記載の親水化処理剤組成物。
＜４２＞
ＩＯＳ中、スルホン酸基がＩＯＳの炭素鎖の１位に存在するＩＯＳの割合が、モル基準又は質量基準で、５％以下である、＜２２＞〜＜４１＞の何れか１項に記載の親水化処理剤組成物。
＜４３＞
ＩＯＳ中、スルホン酸基がＩＯＳの炭素鎖の１位に存在するＩＯＳの割合が、モル基準又は質量基準で、３％以下である、＜２２＞〜＜４２＞の何れか１項に記載の親水化処理剤組成物。
【００８１】
＜４４＞
ＩＯＳ中、炭素数１６以上２４以下のＩＯＳの割合が、５０質量％以上である、＜２２＞〜＜４３＞の何れか１項に記載の親水化処理剤組成物。
＜４５＞
ＩＯＳ中、炭素数１６以上２４以下のＩＯＳの割合が、７０質量％以上である、＜２２＞〜＜４４＞の何れか１項に記載の親水化処理剤組成物。
＜４６＞
ＩＯＳ中、炭素数１６以上２４以下のＩＯＳの割合が、８０質量％以上である、＜２２＞〜＜４５＞の何れか１項に記載の親水化処理剤組成物。
＜４７＞
ＩＯＳ中、炭素数１６以上２４以下のＩＯＳの割合が、９０質量％以上である、＜２２＞〜＜４６＞の何れか１項に記載の親水化処理剤組成物。
＜４８＞
ＩＯＳ中、炭素数１６以上２４以下のＩＯＳの割合が、９５質量％以上である、＜２２＞〜＜４７＞の何れか１項に記載の親水化処理剤組成物。
＜４９＞
ＩＯＳ中、炭素数１６以上２４以下のＩＯＳの割合が、９７質量％以上である、＜２２＞〜＜４８＞の何れか１項に記載の親水化処理剤組成物。
＜５０＞
ＩＯＳ中、炭素数１６以上２４以下のＩＯＳの割合が、１００質量％以下である、＜２２＞〜＜４９＞の何れか１項に記載の親水化処理剤組成物。
＜５１＞
ＩＯＳ中、炭素数１６以上２４以下のＩＯＳの割合が、１００質量％である、＜２２＞〜＜５０＞の何れか１項に記載の親水化処理剤組成物。
【００８２】
＜５２＞
ＩＯＳがヒドロキシアルカンスルホン酸塩（以下Ｈ体ともいう）とオレフィンスルホン酸塩（以下Ｏ体ともいう）とを含み、Ｈ体とＯ体とのモル比（Ｈ体／Ｏ体）が、５０／５０超である、＜２２＞〜＜５１＞の何れか１項に記載の親水化処理剤組成物。
＜５３＞
ＩＯＳのＨ体とＯ体とのモル比（Ｈ体／Ｏ体）が、７０／３０超である、＜５２＞に記載の親水化処理剤組成物。
＜５４＞
ＩＯＳのＨ体とＯ体とのモル比（Ｈ体／Ｏ体）が、９５／５以下である、＜５２＞又は＜５３＞に記載の親水化処理剤組成物。
＜５５＞
ＩＯＳのＨ体とＯ体とのモル比（Ｈ体／Ｏ体）が、９０／１０以下である、＜５２＞〜＜５４＞の何れか１項に記載の親水化処理剤組成物。
【００８３】
＜５６＞
（Ａ）成分を０．００１質量％以上６０質量％以下含有する、＜１＞〜＜５５＞の何れか１項に記載の親水化処理剤組成物。
＜５７＞
（Ａ）成分を、０．００５質量％以上含有する、＜１＞〜＜５６＞の何れか１項に記載の親水化処理剤組成物。
＜５８＞
（Ａ）成分を、０．０１質量％以上含有する、＜１＞〜＜５７＞の何れか１項に記載の親水化処理剤組成物。
＜５９＞
（Ａ）成分を、４０質量％以下含有する、＜１＞〜＜５８＞の何れか１項に記載の親水化処理剤組成物。
＜６０＞
（Ａ）成分を、２５質量％以下含有する、＜１＞〜＜５９＞の何れか１項に記載の親水化処理剤組成物。
＜６１＞
（Ａ）成分を、１０質量％以下含有する、＜１＞〜＜６０＞の何れか１項に記載の親水化処理剤組成物。
＜６２＞
（Ａ）成分を、５質量％以下含有する、＜１＞〜＜６１＞の何れか１項に記載の親水化処理剤組成物。
【００８４】
＜６３＞
（Ｂ）成分が、１分子中に、２つの長鎖炭化水素基を有する陽イオン界面活性剤である、＜１＞〜＜６２＞の何れか１項に記載の親水化処理剤組成物。
＜６４＞
（Ｂ）成分が、２つの長鎖炭化水素基からなる疎水基と、１つの親水基とを有する陽イオン界面活性剤である、＜１＞〜＜６３＞の何れか１項に記載の親水化処理剤組成物。
＜６５＞
前記長鎖炭化水素基の炭素数が、６以上１４以下である、＜６３＞又は＜６４＞に記載の親水化処理剤組成物。
＜６６＞
（Ｂ）成分が、炭素数６以上１４以下の炭化水素基〔以下、長鎖炭化水素基（Ｂ）ともいう〕を２つ有する第４級アンモニウム塩型陽イオン界面活性剤である、＜１＞〜＜６５＞の何れか１項に記載の親水化処理剤組成物。
【００８５】
＜６７＞
前記長鎖炭化水素基（Ｂ）が、炭素数６以上１４以下の脂肪族炭化水素基〔以下、脂肪族炭化水素基（Ｂ１）ともいう〕、及び炭素数６以上１４以下の芳香族炭化水素基〔以下、芳香族炭化水素基（Ｂ２）ともいう〕から選ばれる炭化水素基である、＜１＞〜＜６６＞の何れか１項に記載の親水化処理剤組成物。
＜６８＞
脂肪族炭化水素基（Ｂ１）が、直鎖である、＜６７＞に記載の親水化処理剤組成物。
＜６９＞
脂肪族炭化水素基（Ｂ１）が、アルキル基、及びアルケニル基から選ばれる炭化水素基である、＜６７＞又は＜６８＞に記載の親水化処理剤組成物。
＜７０＞
アルキル基、及びアルケニル基から選ばれる炭化水素基が、直鎖である、＜６９＞に記載の親水化処理剤組成物。
＜７１＞
脂肪族炭化水素基（Ｂ１）の炭素数が１２以下である、＜６７＞〜＜７０＞の何れか１項に記載の親水化処理剤組成物。
＜７２＞
脂肪族炭化水素基（Ｂ１）の炭素数が１０以下である、＜６７＞〜＜７１＞の何れか１項に記載の親水化処理剤組成物。
＜７３＞
脂肪族炭化水素基（Ｂ１）の炭素数が８以下である、＜６７＞〜＜７２＞の何れか１項に記載の親水化処理剤組成物。
＜７４＞
脂肪族炭化水素基（Ｂ１）の炭素数が８である、＜６７＞〜＜７３＞の何れか１項に記載の親水化処理剤組成物。
【００８６】
＜７５＞
芳香族炭化水素基（Ｂ２）が、アラルキル基、及びアリール基から選ばれる炭化水素基である、＜６７＞〜＜７４＞の何れか１項に記載の親水化処理剤組成物。
＜７６＞
アラルキル基が、ベンジル基、及びフェネチル基から選ばれる炭化水素基である、＜７５＞に記載の親水化処理剤組成物。
＜７７＞
アラルキル基が、ベンジル基である、＜７５＞又は＜７６＞に記載の親水化処理剤組成物。
＜７８＞
アリール基が、フェニル基、トリル基、及びキシリル基から選ばれる炭化水素基である、＜７５＞〜＜７７＞の何れか１項に記載の親水化処理剤組成物。
＜７９＞
芳香族炭化水素基（Ｂ２）の炭素数が、１２以下である、＜７５＞〜＜７８＞の何れか１項に記載の親水化処理剤組成物。
＜８０＞
芳香族炭化水素基（Ｂ２）の炭素数が、１０以下である、＜７５＞〜＜７９＞の何れか１項に記載の親水化処理剤組成物。
＜８１＞
芳香族炭化水素基（Ｂ２）の炭素数が、８以下である、＜７５＞〜＜８０＞の何れか１項に記載の親水化処理剤組成物。
＜８２＞
芳香族炭化水素基（Ｂ２）の炭素数が、７又は８である、＜７５＞〜＜８１＞の何れか１項に記載の親水化処理剤組成物。
＜８３＞
芳香族炭化水素基（Ｂ２）の炭素数が、８である、＜７５＞〜＜８２＞の何れか１項に記載の親水化処理剤組成物。
【００８７】
＜８４＞
長鎖炭化水素基（Ｂ）が、アルキル基、アルケニル基、及びアラルキル基から選ばれる炭化水素基である、＜６６＞〜＜８３＞の何れか１項に記載の親水化処理剤組成物。
＜８５＞
（Ｂ）成分が、炭素数６以上１４以下のアルキル基、炭素数６以上１４以下のアルケニル基、及び炭素数６以上１４以下のアラルキル基から選ばれる基を２つ有する第４級アンモニウム塩であって、炭素数６以上１４以下の直鎖アルキル基を少なくとも１つ有する第４級アンモニウム塩である、＜１＞〜＜８４＞の何れか１項に記載の親水化処理剤組成物。
【００８８】
＜８６＞
（Ｂ）成分が、下記一般式（Ｂ）で表される陽イオン界面活性剤である、＜１＞〜＜８５＞の何れか１項に記載の親水化処理剤組成物。
【００８９】
【化４】
2020132853.tif 000005
【００９０】
〔式中、Ｒ１ｂ、Ｒ２ｂ、Ｒ３ｂ、及びＲ４ｂのうち、２つは炭素数６以上１４以下の炭化水素基であり、残りの２つは炭素数１以上３以下の炭化水素基である。Ｘ−は対イオンである。〕
＜８７＞
一般式（Ｂ）中、Ｒ１ｂ、Ｒ２ｂ、Ｒ３ｂ、及びＲ４ｂのうち、少なくとも１つが炭素数６以上１４以下のアルキル基である、＜８６＞に記載の親水化処理剤組成物。
＜８８＞
一般式（Ｂ）中、Ｒ１ｂ、Ｒ２ｂ、Ｒ３ｂ、及びＲ４ｂのうち、少なくとも１つが炭素数６以上１４以下の直鎖アルキル基である、＜８６＞又は＜８７に記載の親水化処理剤組成物。
＜８９＞
一般式（Ｂ）中、Ｒ１ｂ、Ｒ２ｂ、Ｒ３ｂ、及びＲ４ｂのうち、２つがメチル基である、＜８６＞〜＜８８＞の何れか１項に記載の親水化処理剤組成物。
【００９１】
＜９０＞
（Ａ）成分と（Ｂ）成分の合計に対する（Ｂ）成分のモル比が、（Ｂ）／［（Ａ）＋（Ｂ）］で、０．２以上である、＜１＞〜＜８９＞の何れか１項に記載の親水化処理剤組成物。
＜９１＞
前記モル比（Ｂ）／［（Ａ）＋（Ｂ）］が０．３以上である、＜９０＞に記載の親水化処理剤組成物。
＜９２＞
前記モル比（Ｂ）／［（Ａ）＋（Ｂ）］が０．７以下である、＜９０＞又は＜９１＞に記載の親水化処理剤組成物。
＜９３＞
前記モル比（Ｂ）／［（Ａ）＋（Ｂ）］が０．６以下である、＜９０＞〜＜９２＞の何れか１項に記載の親水化処理剤組成物。
＜９４＞
前記モル比（Ｂ）／［（Ａ）＋（Ｂ）］が０．５以下である、＜９０＞〜＜９３＞の何れか１項に記載の親水化処理剤組成物。
＜９５＞
前記モル比（Ｂ）／［（Ａ）＋（Ｂ）］が０．４以下である、＜９０＞〜＜９４＞の何れか１項に記載の親水化処理剤組成物。
【００９２】
＜９６＞
（Ｃ）多価金属イオン〔以下、（Ｃ）成分という〕を含有する、＜１＞〜＜９５＞の何れか１項に記載の親水化処理剤組成物。
＜９７＞
（Ｃ）成分が、二価以上三価以下の金属イオンである、＜９６＞に記載の親水化処理剤組成物。
＜９８＞
（Ｃ）成分が、二価金属イオンである、＜９６＞又は＜９７＞に記載の親水化処理剤組成物。
＜９９＞
（Ｃ）成分が、２族元素のイオンである、＜９６＞〜＜９８＞の何れか１項に記載の親水化処理剤組成物。
【００９３】
＜１００＞
（Ｃ）成分が、カルシウム（Ｃａ）イオン及びマグネシウム（Ｍｇ）イオンから選ばれる１種以上である、＜９６＞〜＜９９＞の何れか１項に記載の親水化処理剤組成物。
＜１０１＞
（Ｃ）成分が、Ｃａイオンを含む、＜９６＞〜＜１００＞の何れか１項に記載の親水化処理剤組成物。
＜１０２＞
（Ｃ）成分が、ＣａイオンとＭｇイオンとを含む、＜９６＞〜＜１０１＞の何れか１項に記載の親水化処理剤組成物。
＜１０３＞
Ｃａイオン／Ｍｇイオンのモル比が、５／５以上である、＜１０２＞に記載の親水化処理剤組成物。
＜１０４＞
Ｃａイオン／Ｍｇイオンのモル比が、７／３以上である、＜１０２＞又は＜１０３＞に記載の親水化処理剤組成物。
＜１０５＞
Ｃａイオン／Ｍｇイオンのモル比が、９／１以下である、＜１０２＞〜＜１０４＞の何れか１項に記載の親水化処理剤組成物。
【００９４】
＜１０６＞
（Ａ）成分と（Ｂ）成分の合計に対する（Ｃ）成分のモル比が、（Ｃ）／［（Ａ）＋（Ｂ）］で０．２以上４以下である、＜９６＞〜＜１０５＞の何れか１項に記載の親水化処理剤組成物。
＜１０７＞
前記モル比（Ｃ）／［（Ａ）＋（Ｂ）］が０．３以上である、＜１０６＞に記載の親水化処理剤組成物。
＜１０８＞
前記モル比（Ｃ）／［（Ａ）＋（Ｂ）］が０．４以上である、＜１０６＞又は＜１０７＞に記載の親水化処理剤組成物。
＜１０９＞
前記モル比（Ｃ）／［（Ａ）＋（Ｂ）］が３以下である、＜１０６＞〜＜１０８＞の何れか１項に記載の親水化処理剤組成物。
＜１１０＞
前記モル比（Ｃ）／［（Ａ）＋（Ｂ）］が２以下である、＜１０６＞〜＜１０９＞の何れか１項に記載の親水化処理剤組成物。
【００９５】
＜１１１＞
硬質表面用である、＜１＞〜＜１１０＞の何れか１項に記載の親水化処理剤組成物。
＜１１２＞
防曇剤組成物、又は吸水性付与剤組成物である、＜１＞〜＜１１１＞の何れか１項に記載の親水化処理剤組成物。
【００９６】
＜１１３＞
（Ａ）分岐型陰イオン界面活性剤〔以下、（Ａ）成分ともいう〕と、（Ｂ）ジ長鎖炭化水素型陽イオン界面活性剤〔以下、（Ｂ）成分ともいう〕と、水とを、（Ａ）成分と（Ｂ）成分の合計に対する（Ｂ）成分のモル比が、（Ｂ）／［（Ａ）＋（Ｂ）］で０．１以上０．８以下となるように混合する、親水化処理剤組成物の製造方法。
＜１１４＞
（Ａ）成分、（Ｂ）成分及び水を含有し、（Ａ）成分と（Ｂ）成分の合計に対する（Ｂ）成分のモル比が、（Ｂ）／［（Ａ）＋（Ｂ）］で０．１以上０．８以下である組成物と、（Ｃ）多価金属イオン〔以下、（Ｃ）成分ともいう〕及び水を含有する組成物とを、混合する親水化処理剤組成物の製造方法。
＜１１５＞
（Ａ）成分と（Ｂ）成分の合計に対する（Ｃ）成分のモル比が、（Ｃ）／［（Ａ）＋（Ｂ）］で０．２以上４以下である、＜１１４＞に記載の親水化処理剤組成物の製造方法。
＜１１６＞
水の硬度が４°ｄＨ以上１００°ｄＨ以下である、＜１１５＞に記載の親水化処理剤組成物の製造方法。
＜１１７＞
（Ａ）成分、（Ｂ）成分及び水を含有し、（Ａ）成分と（Ｂ）成分の合計に対する（Ｂ）成分のモル比が、（Ｂ）／［（Ａ）＋（Ｂ）］で０．１以上０．８以下である組成物と、（Ｃ）成分を含み硬度が４°ｄＨ以上１００°ｄＨ以下の水とを、（Ａ）成分と（Ｂ）成分の合計に対する（Ｃ）成分のモル比が、（Ｃ）／［（Ａ）＋（Ｂ）］で０．２以上４以下となるように、混合する、親水化処理剤組成物の製造方法。
【００９７】
＜１１８＞
（Ａ）分岐型陰イオン界面活性剤〔以下、（Ａ）成分ともいう〕、（Ｂ）ジ長鎖炭化水素型陽イオン界面活性剤〔以下、（Ｂ）成分ともいう〕、及び水を含有する組成物であって、（Ａ）成分と（Ｂ）成分の合計に対する（Ｂ）成分のモル比が、（Ｂ）／［（Ａ）＋（Ｂ）］で０．１以上０．８以下である組成物の、親水化処理剤としての使用。
＜１１９＞
（Ａ）成分、（Ｂ）成分、及び水を含有する組成物であって、（Ａ）成分と（Ｂ）成分の合計に対する（Ｂ）成分のモル比が、（Ｂ）／［（Ａ）＋（Ｂ）］で０．１以上０．８以下である組成物の、固体表面の親水化への使用。
【００９８】
＜１２０＞
（Ａ）分岐型陰イオン界面活性剤〔以下、（Ａ）成分ともいう〕、（Ｂ）ジ長鎖炭化水素型陽イオン界面活性剤〔以下、（Ｂ）成分ともいう〕、及び水を含有し、（Ａ）成分と（Ｂ）成分の合計に対する（Ｂ）成分のモル比が、（Ｂ）／［（Ａ）＋（Ｂ）］で０．１以上０．８以下である処理液〔以下、処理液（Ｉ）ともいう〕を固体表面に接触させる、固体表面の親水化方法。
＜１２１＞
固体表面が、硬質物品の固体表面である、＜１２０＞に記載の固体表面の親水化方法。＜１２２＞
処理液（Ｉ）を固体表面に接触させた後、該固体表面を水ですすぐ、＜１２０＞又は＜１２１＞に記載の固体表面の親水化方法。
＜１２３＞
処理液（Ｉ）が、＜１＞〜＜１１２＞の何れか１項記載の親水化処理剤組成物と水とを混合して得られたものである、＜１２０＞〜＜１２２＞の何れか１項に記載の固体表面の親水化方法。
＜１２４＞
処理液（Ｉ）が、（Ｃ）多価金属イオン〔以下、（Ｃ）成分ともいう〕を含有する、＜１２０＞〜＜１２３＞の何れか１項に記載の固体表面の親水化方法。
＜１２５＞
（Ｃ）成分が、二価金属イオンである、＜１２４＞に記載の固体表面の親水化方法。
＜１２６＞
（Ａ）成分と（Ｂ）成分の合計に対する（Ｃ）成分のモル比が、（Ｃ）／［（Ａ）＋（Ｂ）］で０．２以上４以下である、＜１２４＞又は＜１２５＞に記載の固体表面の親水化方法。
＜１２７＞
処理液（Ｉ）が、（Ａ）成分、（Ｂ）成分及び水を含有する組成物と、（Ｃ）成分及び水を含有する組成物とを混合して得られたものである、＜１２４＞〜＜１２６＞の何れか１項に記載の固体表面の親水化方法。
【実施例】
【００９９】
［製造例１］（Ｃ１８−ＩＯＳ−Ｋの製造）
攪拌装置付きフラスコに、１−オクタデカノール（花王社製「カルコール  ８０９８」）７０００ｇと、触媒としてγ−アルミナ（Ｓｔｒｅｍ  Ｃｈｅｍｉｃａｌｓ  Ｉｎｃ．製）７００ｇとを仕込み、攪拌下、２８０℃にて、系内に窒素（７０００ｍＬ／ｍｉｎ．）を流通させながら反応を行い、粗内部オレフィンを得た。前記粗内部オレフィンを、１４８−１５８℃、０．５ｍｍＨｇで蒸留することで、オレフィン純度１００％の炭素数１８の内部オレフィンを得た。前記内部オレフィンを、薄膜式スルホン化反応器（内径１４ｍｍφ、長さ４ｍ）に入れ、反応器外部ジャケットに２０℃の冷却水を通液する条件下で、ＳＯ３濃度２．８容量％の三酸化硫黄ガスを用いてスルホン化反応を行った。反応モル比（ＳＯ３／内部オレフィン）は、１．０９に設定した。
得られたスルホン化物を、理論酸価に対し１．２モル倍に相当する水酸化カリウム水溶液へ添加し、攪拌しながら３０℃で１時間中和した。中和物をオートクレーブ中で１６０℃、１時間加熱することで加水分解を行い、内部オレフィンスルホン酸カリウム塩の粗生成物を得た。
分液漏斗に、前記粗生成物３００ｇと、エタノール３００ｍＬとを入れ、１回あたり石油エーテル３００ｍＬを加えて油溶性の不純物を抽出除去した。この際、エタノールの添加により油水界面に析出した芒硝等の成分も、油水分離操作により水相から分離除去し、この操作を３回おこなった。水相側を蒸発乾固して、炭素数１８の内部オレフィンスルホン酸カリウム塩（Ｃ１８−ＩＯＳ−Ｋ）を得た。
前記Ｃ１８−ＩＯＳ−Ｋのスルホン酸基の存在位置のモル及び質量分布は、１位：１．６％、２位：２５．１％、３位〜９位：７３．３％であった。Ｈ体とＯ体とのモル比（Ｈ体／Ｏ体）は、８０／２０であった。
【０１００】
［製造例２］（Ｃ１６−ＩＯＳ−Ｋの製造）
製造例１において、１−オクタデカノールに代えて、１−ヘキサデカノールを用いた以外は同様にして、炭素数１６の内部オレフィンスルホン酸カリウム塩（Ｃ１６−ＩＯＳ−Ｋ）を得た。前記Ｃ１６−ＩＯＳ−Ｋのスルホン酸基の存在位置のモル及び質量分布は、１位：０．５％、２位：１９．９％、３位〜９位：７９．６％であった。Ｈ体とＯ体とのモル比（Ｈ体／Ｏ体）は、８０／２０であった。
【０１０１】
［製造例３］（硬水原液の調製）
塩化カルシウム（ＣａＣｌ２、富士フイルム和光純薬社製、和光一級）８３．３２ｇ、塩化マグネシウム六水和物（ＭｇＣｌ２・６Ｈ２Ｏ、富士フイルム和光純薬社製、和光一級）３６．９９ｇ、及び、溶液量が１Ｌとなるようにイオン交換水を混合して、５０００°ｄＨ硬水を得た。ＣａとＭｇとのモル比（Ｃａ／Ｍｇ）は、８／２である。各試験の硬水は、この５０００°ｄＨ硬水を原液として適宜イオン交換水で希釈して用いた。
【０１０２】
〔実施例１〜１４及び比較例１〜２〕
（１）親水化処理剤組成物の調製
下記（Ａ）成分又は（Ａ’）成分と、（Ｂ）成分又は（Ｂ’）成分とを所定濃度及び所定モル比になるようにイオン交換水中に溶解させた。その混合物に、製造例３の硬水原液を、（Ｃ）成分であるＣａイオンとＭｇイオンが、所定のモル比となるように添加した。混合物を、液温２５℃、７０ｒｐｍの条件で１５分間撹拌して、表１の親水化処理剤組成物を得た。得られた親水化処理剤組成物は、いずれも（Ａ）成分又は（Ａ’）成分と、（Ｂ）成分又は（Ｂ’）成分の合計濃度が１０００ｐｐｍであった。なお、表１では、（Ａ’）成分を（Ａ）成分として、（Ｂ’）成分を（Ｂ）成分としてモル比を示した。
【０１０３】
＜（Ａ）成分＞
・Ｃ１８−ＩＯＳ−Ｋ：製造例１で製造した炭素数１８の内部オレフィンスルホン酸カリウム塩
・Ｃ１６−ＩＯＳ−Ｋ：製造例２で製造した炭素数１６の内部オレフィンスルホン酸カリウム塩
・ＳＡＳ：アルカン（炭素数１５）スルホン酸ナトリウム塩（花王社製「ラテムル  ＰＳ」）
・ＤＡＳＳ：ジ−２−エチルヘキシルスルホコハク酸ナトリウム塩（東京化成工業社製「ビス（２−エチルヘキシル）スルホコハク酸ナトリウム塩、Ｂｉｓ（２−ｅｔｈｙｌｈｅｘｙｌ）Ｓｕｌｆｏｓｕｃｃｉｎａｔｅ  Ｓｏｄｉｕｍｕ  ｓａｌｔ」）
【０１０４】
＜（Ａ’）成分＞
・ＥＳ：ポリオキシエチレン（平均付加モル数２）直鎖アルキル（炭素数１２）エーテル硫酸ナトリウム塩（花王社製「エマール  ２７０Ｊ」）
【０１０５】
＜（Ｂ）成分＞
・ＤＣ８ＤＭＡＢ：ジオクチルジメチルアンモニウムブロミド（東京化成工業社製「ジメチルジオクチルアンモニウムブロミド、Ｄｉｍｅｔｈｙｌｄｉｏｃｔｙｌａｍｍｏｎｉｕｍ  Ｂｒｏｍｉｄｅ」）
・Ｃ８ＢＡＣ：オクチルジメチルベンザルコニウムクロリド
【０１０６】
（２）評価
（２−１）親水表面化の評価
親水化処理剤組成物５００ｍｌに、テストピース全体を浸漬し、液温２５℃、７０ｒｐｍの条件で１５分間撹拌して親水化処理を行った。硬水原液とイオン交換水とから、親水化処理剤組成物と同じ濃度で（Ｃ）成分を含むすすぎ用硬水を調製した。すすぎ用硬水５００ｍｌにテストピース全体を浸漬し、液温２５℃、７０ｒｐｍ、１分間すすいだ。このすすぎは２回行った。すすいだ後のテストピースを、１晩室温で乾燥させた。
乾燥後のテストピースの処理部分表面のイオン交換水に対する静止接触角を、自動接触角計「ＤＭ−５０１」（協和界面科学社製）を用いて、イオン交換水添加量１μＬ、添加３０秒後の条件にて測定した。測定は１枚のテストピースを用いて行い、任意の３〜５箇所の測定値の平均値を用いた。接触角が小さいほど、親水化性能に優れる。結果を表１に示す。
【０１０７】
テストピースは、以下のものを用いた。
・モデルスキン：ビューラックス社製  バイオスキン  プレート♯ＷＨＩＴＥ
・ポリプロピレン：エンジニアリングテストサービス社製  ＰＰ
・ポリエステル：エンジニアリングテストサービス社製  ＰＥＴＰ
・ステンレス：エンジニアリングテストサービス社製  ＳＵＳ４３０
・ガラス：あけぼの商会社製  ガラス板（四辺角削り加工）
【０１０８】
（２−２）テストピース（ガラスおよびポリエステル）の仕上がり性の評価
前記（２−１）で親水表面化の評価を行ったテストピースのガラスおよびポリエステルについて、自動分光光度計Ｕ−２９１０（日立ハイテクサイエンス社製）を用いて、６００ｎｍにおける透過率を測定した。透過率の測定は、任意の５箇所について行い、その平均値を採用した。透過率（平均値）を、無処理のテストピースの透過率を１００％（基準）とする相対値として、表１に示した。表中の透過率の数字が大きいほど、ガラスおよびポリエステル本来の透明度が損なわれずに、仕上がり性が良いことを意味する。
【０１０９】
（２−３）処方安定性
前記（１）で親水化処理剤組成物を調製する際、（Ａ）成分又は（Ａ’）成分と、（Ｂ）成分又は（Ｂ’）成分とを所定濃度になるようにイオン交換水中に溶解させたときの状態を目視観察し、以下の基準で処方安定性を評価した。結果を表１に示す。
〇：流動性があり、且つ顕著な析出物が無い。
×：流動性に乏しく、且つ析出物が発生し親水化処理に供するのが困難である。
【０１１０】
【表１】
2020132853.tif 000006